(57)【要約】      （修正有）【課題】複数の配線に対し、交差する方向に複数の配線を被覆する絶縁層を表面に有する基板において、配線と、電子部品とを、ショート等の問題を生じさせることなく、容易にかつ確実に接続させることができる接続方法、及び接合体を提供する。【解決手段】複数の配線１２に対し、交差する方向に複数の配線を被覆する絶縁層１３とを表面に有する基板１１における、絶縁層近傍に露出する配線と、電子部品との接続方法であって、絶縁性接着剤を含む絶縁性接着層１４を、絶縁層に隣接した状態で基板上に配させ、導電性粒子を含む導電性粒子含有層１５を、絶縁性接着層に隣接し、かつ絶縁層とは離した状態で、基板上に配させる配層工程と、配線上に導電性粒子含有層を介して、電子部品を載置させる載置工程と、電子部品を加熱押圧部材を用いて、加熱及び押圧する加熱押圧工程とを含む接続方法である。【選択図】図２
2015170472.tif 000002
【特許請求の範囲】
【請求項１】
複数の配線と、前記複数の配線の少なくとも一部であって前記複数の配線に対し交差する方向に前記複数の配線を被覆する絶縁層とを表面に有する基板における、前記絶縁層近傍に露出する前記配線と、電子部品とを電気的に接続させる接続方法であって、
絶縁性接着剤を含む絶縁性接着層を前記絶縁層に隣接した状態で前記基板上に配させ、導電性粒子を含む導電性粒子含有層を前記絶縁性接着層に隣接しかつ前記絶縁層とは離した状態で前記基板上に配させる配層工程と、
前記配線上に前記導電性粒子含有層を介して前記電子部品を載置させる載置工程と、
前記電子部品を加熱押圧部材を用いて加熱及び押圧する加熱押圧工程とを含むことを特徴とする接続方法。
【請求項２】
導電性粒子含有層の溶融粘度が最小の溶融粘度（最低溶融粘度）になる温度における絶縁性接着層の溶融粘度が、前記導電性粒子含有層の前記最低溶融粘度よりも高い請求項１に記載の接続方法。
【請求項３】
導電性粒子含有層の溶融粘度が最小の溶融粘度（最低溶融粘度）になる温度における絶縁性接着層の溶融粘度が、前記導電性粒子含有層の前記最低溶融粘度の３０倍〜６０倍である請求項１から２のいずれかに記載の接続方法。
【請求項４】
請求項１から３のいずれかに記載の接続方法を用いて作製されたことを特徴とする接合体。
【請求項５】
請求項１から３のいずれかに記載の接続方法に用いられ、少なくとも導電性粒子含有層を有することを特徴とする異方性導電フィルム。
【発明の詳細な説明】
【技術分野】
【０００１】
本発明は、異方性導電フィルム、並びに、前記異方性導電フィルムを使用した接続方法、及び前記接続方法により作製した接合体に関する。
【背景技術】
【０００２】
従来より、電子部品と、配線が形成された基板との電気的接続には、導電性粒子を含有する導電性粒子層を有する異方性導電フィルム（ＡＣＦ）が使用されてきている。前記基板の表面においては、前記電子部品との電気的接続が不要な部分は、ソルダーレジスト等によって前記配線が被覆され、ショート等が生ずる危険から保護されている。このように、ソルダーレジスト等によって被覆された被覆領域を有する基板の表面と、前記電子部品との前記異方性導電フィルム（ＡＣＦ）を用いた電気的接続は、具体的には以下のようにして行われる。まず、前記基板の表面における前記被覆領域ではない部分、即ち前記配線が露出している非被覆領域において、前記電子部品との電気的接続が必要な前記配線上に前記異方性導電フィルム（ＡＣＦ）を配置し、更にその上に前記電子部品を配置させる。次に、前記電子部品を前記基板における前記配線に向けて押圧する。すると、前記電子部品と前記基板における前記配線との間に配置された前記異方性導電フィルム（ＡＣＦ）は、前記押圧により潰れる。このとき、前記異方性導電フィルム（ＡＣＦ）における前記導電性粒子含有層に含まれる前記導電性粒子が、前記電子部品と前記基板における前記配線とに挟まれ、捕捉される。その結果、互いに異部材であった前記電子部品と前記基板における前記配線とが電気的に接続されるようになる。
【０００３】
前記押圧の際、前記電子部品と前記基板における前記配線とに捕捉されずに、前記基板において前記配線上ではない部分に流出した前記導電性粒子（非捕捉粒子）は、通常は、前記電子部品と前記基板における前記配線との電気的接続に寄与しないだけである。
しかし、前記押圧の際、前記電子部品と前記基板における前記配線とに捕捉されずに、前記基板において前記配線上ではない部分に流出した前記導電性粒子の移動が大きい（遠くまで流出すると）と、前記非捕捉粒子として留まらず、前記基板における他の配線間で捕捉されてしまい、予期せずしてショート等を生じさせてしまうことがある。
【０００４】
そこで、前記異方性導電フィルム（ＡＣＦ）を、前記導電性粒子含有層と、絶縁性接着剤層との積層構造とし、前記導電性粒子含有層に含まれる接着剤成分の溶融粘度を、前記絶縁性接着剤層に含まれる接着剤成分の溶融粘度よりも高くすることにより、前記導電性粒子含有層中の前記導電性粒子が、前記基板における前記配線上から遠くまで流出してしまうのを効果的に防ぎつつ、前記導電性粒子の表面を絶縁性樹脂で被覆させておき、前記導電性粒子が前記電子部品と前記基板における前記配線とに捕捉されたときに露出可能にすることにより、上述のような予期せぬショートを防止する技術が提案されている（例えば、特許文献１参照）。
【０００５】
また、前記電子部品と前記基板における前記配線とに捕捉された前記導電性粒子（捕捉粒子）の割合が、前記非捕捉粒子の割合よりも３倍以上になるようにすることにより、上述のようなショートを防止する技術が提案されている（例えば、特許文献２参照）。
【０００６】
また、前記異方性導電フィルム（ＡＣＦ）における前記導電性粒子層に、前記導電性粒子層の平均厚みよりも大きな平均粒径を有する前記導電性粒子を含有させておくことで、前記非捕捉粒子の表面を前記導電性粒子層に含まれる絶縁性接着剤成分で薄く被覆した状態を保ち、かつ前記非捕捉粒子の移動を小さくさせ、上述のようなショートを防止する技術が提案されている（例えば、特許文献３参照）。
【０００７】
しかしながら、これらの提案の技術では、前記基板における前記被覆領域の近傍に露出した前記配線と、前記電子部品との電気的接続を、前記異方性導電フィルム（ＡＣＦ）を用いて行う場合には、以下のような重大な問題が生じ得る。即ち、この場合、図１のように、被覆領域１の近傍に露出した配線２上に前記異方性導電フィルム（ＡＣＦ）を配置させると、前記異方性導電フィルム（ＡＣＦ）は、前記基板における被覆領域１に隣接して配置することになる。このとき、前記押圧がされると、前記電子部品と前記基板における前記配線とに捕捉されずに流出した非捕捉粒子３が、ソルダーレジスト等で被覆形成された被覆領域１の端部において、その移動が規制されトラップされ、その複数が隣接して配列してしまう。このように、非捕捉粒子３の複数が隣接して配列したものが、本来は互いに電気的に導通させてはならない配線間に跨って位置すると、予期しなかったショートを生じさせてしまうという重大な問題がある。
【先行技術文献】
【特許文献】
【０００８】
【特許文献１】特開２０００−１７８５１１号公報
【特許文献２】特開２０１１−１５５００９号公報
【特許文献３】国際公開第０７／１２５９９３号パンフレット
【発明の概要】
【発明が解決しようとする課題】
【０００９】
本発明は、従来における前記諸問題を解決し、以下の目的を達成することを課題とする。即ち、本発明は、複数の配線と、前記複数の配線の少なくとも一部であって前記複数の配線に対し交差する方向に前記複数の配線を被覆する絶縁層とを表面に有する基板において、前記絶縁層近傍に露出する前記配線と、電子部品とを、ショート等の問題を生じさせることなく、容易にかつ確実に接続させることができる接続方法、及び前記接続方法により得られる接合体を提供することを目的とする。
【課題を解決するための手段】
【００１０】
前記課題を解決するための手段としては、以下の通りである。即ち、
＜１＞  複数の配線と、前記複数の配線の少なくとも一部であって前記複数の配線に対し交差する方向に前記複数の配線を被覆する絶縁層とを表面に有する基板における、前記絶縁層近傍に露出する前記配線と、電子部品とを電気的に接続させる接続方法であって、
絶縁性接着剤を含む絶縁性接着層を前記絶縁層に隣接した状態で前記基板上に配させ、導電性粒子を含む導電性粒子含有層を前記絶縁性接着層に隣接しかつ前記絶縁層とは離した状態で前記基板上に配させる配層工程と、
前記配線上に前記導電性粒子含有層を介して前記電子部品を載置させる載置工程と、
前記電子部品を加熱押圧部材を用いて加熱及び押圧する加熱押圧工程とを含むことを特徴とする接続方法である。
＜２＞  導電性粒子含有層の溶融粘度が最小の溶融粘度（最低溶融粘度）になる温度における絶縁性接着層の溶融粘度が、前記導電性粒子含有層の前記最低溶融粘度よりも高い前記＜１＞に記載の接続方法である。
＜３＞  導電性粒子含有層の溶融粘度が最小の溶融粘度（最低溶融粘度）になる温度における絶縁性接着層の溶融粘度が、前記導電性粒子含有層の前記最低溶融粘度の３０倍〜６０倍である前記＜１＞から＜２＞のいずれかに記載の接続方法である。
＜４＞  前記＜１＞から＜３＞のいずれかに記載の接続方法を用いて作製されたことを特徴とする接合体である。
＜５＞  前記＜１＞から＜３＞のいずれかに記載の接続方法に用いられ、少なくとも導電性粒子含有層を有することを特徴とする異方性導電フィルムである。
【発明の効果】
【００１１】
本発明によれば、従来における前記諸問題を解決し、前記目的を達成することができ、
複数の配線と、前記複数の配線の少なくとも一部であって前記複数の配線に対し交差する方向に前記複数の配線を被覆する絶縁層とを表面に有する基板において、前記絶縁層近傍に露出する前記配線と、電子部品とを、ショート等の問題を生じさせることなく、容易にかつ確実に接続させることができる接続方法、及び前記接続方法により得られる接合体を提供することができる。
【図面の簡単な説明】
【００１２】
【図１】図１は、被覆領域の端部において、非捕捉粒子が隣接して配列する様子の一例を示す図である。
【図２】図２は、基板上における、導電性粒子含有層と絶縁性接着層との位置関係の一例を示す図である。
【図３】図３は、基板上における、導電性粒子含有層と絶縁性接着層との位置関係の一例を示す図である。
【図４】図４は、基板上における、導電性粒子含有層と絶縁性接着層との位置関係の一例を示す図である。
【図５】図５は、基板上における、導電性粒子含有層と絶縁性接着層との位置関係の一例を示す図である。
【図６】図６は、基板上における、導電性粒子含有層と絶縁性接着層との位置関係の一例を示す図である。
【図７】図７は、基板上における、導電性粒子含有層と絶縁性接着層との位置関係の一例を示す図である。
【図８】図８は、基板上における、導電性粒子含有層と絶縁性接着層との位置関係の一例を示す図である。
【図９】図９は、基板上における、導電性粒子含有層と絶縁性接着層との位置関係の一例を示す図である。
【図１０】図１０は、導電性粒子含有層（Ａ）及び絶縁性接着層（Ｂ）の（最低）溶融粘度の一例を示す図である。
【発明を実施するための形態】
【００１３】
（接続方法）
本発明の接続方法は、配層工程と、載置工程と、加熱押圧工程とを少なくとも含み、更に必要に応じて、その他の工程を含む。
前記接続方法は、複数の配線と、前記複数の配線の少なくとも一部であって前記複数の配線に対し交差する方向に前記複数の配線を被覆する絶縁層とを表面に有する基板において、前記絶縁層近傍に露出する前記配線と、電子部品とを電気的に接続させる接続方法である。
【００１４】
＜配層工程＞
前記配層工程は、絶縁性接着剤を含む絶縁性接着層を前記絶縁層に隣接した状態で前記基板上に配させ、導電性粒子を含む導電性粒子含有層を前記絶縁性接着層に隣接しかつ前記絶縁層とは離した状態で前記基板上に配させる工程である。
ここで、「前記絶縁層に隣接した状態」における隣接とは、前記絶縁層と、前記絶縁性接着層の前記絶縁層側との距離が、例えば、０．５ｍｍ以内であることを示す。
「前記絶縁性接着層に隣接しかつ前記絶縁層とは離した状態」における隣接とは、前記導電性粒子含有層と、前記絶縁性接着層との距離が、例えば、０．１ｍｍ以内であることを示す。
【００１５】
前記配層工程後、前記導電性粒子含有層の前記絶縁層側の端部が、前記絶縁性接着層の前記絶縁層側の端部よりも前記絶縁層に近い位置にあれば、前記配層工程において、前記導電性粒子含有層又は前記絶縁性接着層は、前記基板に接するように前記基板上に配される必要はない。
例えば、前記配層工程後、前記導電性粒子含有層の前記絶縁層側の端部が、前記絶縁性接着層の前記絶縁層側の端部よりも前記絶縁層に近い位置にあれば、前記配層工程において、前記導電性粒子含有層は、前記基板に接するように前記基板上に配された前記絶縁性接着層の上に、前記絶縁性接着層に接するように配されてもよい。
例えば、前記配層工程後、前記導電性粒子含有層の前記絶縁層側の端部が、前記絶縁性接着層の前記絶縁層側の端部よりも前記絶縁層に近い位置にあれば、前記配層工程において、前記絶縁性接着層は、前記基板に接するように前記基板上に配された前記導電性粒子含有層の上に、前記導電性粒子含有層に接するように配されてもよい。
【００１６】
−基板−
前記基板としては、特に制限はなく、目的に応じて適宜選択することができ、例えば、ガラス基板、プラスチック基板、セラミック基板、フレキシブルプリント基板などが挙げられる。
【００１７】
−絶縁層−
前記絶縁層としては、特に制限はなく、目的に応じて適宜選択することができ、例えば、ソルダーレジスト（ＳＲ）から形成される膜、ポリイミドから形成される膜、セラミックから形成される膜などが挙げられる。
前記絶縁層の平均厚みとしては、特に制限はなく、目的に応じて適宜選択することができるが、１０μｍ〜５０μｍが好ましい。
【００１８】
−導電性粒子含有層−
前記導電性粒子含有層は、導電性粒子を少なくとも含有し、更に必要に応じて、その他の成分を含有する。
前記導電性粒子含有層としては、特に制限はなく、目的に応じて適宜選択することができ、例えば、異方性導電フィルム（ＡＣＦ）などが挙げられる。
【００１９】
−−導電性粒子−−
前記導電性粒子としては、特に制限はなく、目的に応じて適宜選択することができ、例えば、銅、鉄、ニッケル、金、銀、アルミニウム、亜鉛、ステンレス、ヘマタイト（Ｆｅ２Ｏ３）、マグネタイト（Ｆｅ３Ｏ４）、一般式：ＭＦｅ２Ｏ４、ＭＯ・ｎＦｅ２Ｏ３（両式中、Ｍは、２価の金属を表し、例えば、Ｍｎ、Ｃｏ、Ｎｉ、Ｃｕ、Ｚｎ、Ｂａ、Ｍｇなどが挙げられる。ｎは、正の整数である。そして、前記Ｍは、繰り返し時において同種であってもよいし、異種であってもよい。）で表される各種フェライト、ケイ素綱粉、パーマロイ、Ｃｏ基アモルファス合金、センダスト、アルパーム、スーパーマロイ、ミューメタル、パーメンター、パーミンバー等の各種金属粉、その合金粉などが挙げられる。また、アクリル樹脂、アクリロニトリル・スチレン（ＡＳ）樹脂、ベンゾグアナミン樹脂、ジビニルベンゼン系樹脂、スチレン系樹脂等の粒子の表面に金属をコートしたもの、あるいは、これらの粒子の表面に更に絶縁薄膜をコートしたもの等が挙げられる。これらの中でも、接続信頼性の点から、アクリル樹脂の粒子の表面をＮｉ−Ａｕコートした粒子がより好ましい。これらの導電性粒子は、１種単独で使用してもよいし、２種以上を併用してもよい。
【００２０】
−−その他の成分−−
前記その他の成分としては、特に制限はなく、目的に応じて適宜選択することができ、例えば、膜形成樹脂、熱硬化性樹脂、硬化剤、シランカップリング剤などが挙げられる。
【００２１】
−−−膜形成樹脂−−−
前記膜形成樹脂としては、特に制限はなく、目的に応じて適宜選択することができ、例えば、フェノキシ樹脂、不飽和ポリエステル樹脂、飽和ポリエステル樹脂、ウレタン樹脂、ブタジエン樹脂、ポリイミド樹脂、ポリアミド樹脂、ポリオレフィン樹脂などが挙げられる。前記膜形成樹脂は、１種単独で使用してもよいし、２種以上を併用してもよい。これらの中でも、製膜性、加工性、接続信頼性の点からフェノキシ樹脂が好ましい。
前記フェノキシ樹脂としては、例えば、ビスフェノールＡとエピクロルヒドリンより合成される樹脂などが挙げられる。
【００２２】
−−−熱硬化性樹脂−−−
前記熱硬化性樹脂としては、特に制限はなく、目的に応じて適宜選択することができ、例えば、エポキシ樹脂、アクリル樹脂などが挙げられる。
【００２３】
−−−−エポキシ樹脂−−−−
前記エポキシ樹脂としては、特に制限はなく、目的に応じて適宜選択することができ、例えば、ビスフェノールＡ型エポキシ樹脂、ビスフェノールＦ型エポキシ樹脂、ノボラック型エポキシ樹脂、それらの変性エポキシ樹脂等の熱硬化性エポキシ樹脂などが挙げられる。これらは、１種単独で使用してもよいし、２種以上を併用してもよい。
【００２４】
−−−−アクリル樹脂−−−−
前記アクリル樹脂としては、特に制限はなく、目的に応じて適宜選択することができ、例えば、メチルアクリレート、エチルアクリレート、イソプロピルアクリレート、イソブチルアクリレート、リン酸基含有アクリレート、エチレングリコールジアクリレート、ジエチレングリコールジアクリレート、トリメチロールプロパントリアクリレート、ジメチロールトリシクロデカンジアクリレート、テトラメチレングリコールテトラアクリレート、２−ヒドロキシ−１，３−ジアクリロキシプロパン、２，２−ビス［４−（アクリロキシメトキシ）フェニル］プロパン、２，２−ビス［４−（アクリロキシエトキシ）フェニル］プロパン、ジシクロペンテニルアクリレート、トリシクロデカニルアクリレート、トリス（アクリロキシエチル）イソシアヌレート、ウレタンアクリレート、エポキシアクリレートなどが挙げられる。なお、前記アクリレートをメタクリレートにしたものを用いることもできる。これらは、１種単独で使用してもよいし、２種以上を併用してもよい。
【００２５】
−−−硬化剤−−−
前記硬化剤としては、特に制限はなく、目的に応じて適宜選択することができ、例えば、カチオン系硬化剤、アニオン系硬化剤、ラジカル系硬化剤などが挙げられる。
【００２６】
−−−−カチオン系硬化剤−−−−
前記カチオン系硬化剤としては、特に制限はなく、目的に応じて適宜選択することができ、例えば、スルホニウム塩、オニウム塩などが挙げられる。これらの中でも、芳香族スルホニウム塩が好ましい。
前記カチオン系硬化剤は、前記熱硬化性樹脂としてのエポキシ樹脂と併用することが好ましい。
【００２７】
−−−−アニオン系硬化剤−−−−
前記アニオン系硬化剤としては、特に制限はなく、目的に応じて適宜選択することができ、例えば、ポリアミンなどが挙げられる。
前記アニオン系硬化剤は、前記熱硬化性樹脂としてのエポキシ樹脂と併用することが好ましい。
【００２８】
−−−−ラジカル系硬化剤−−−−
前記ラジカル系硬化剤としては、特に制限はなく、目的に応じて適宜選択することができ、例えば、有機過酸化物などが挙げられる。
前記ラジカル系硬化剤は、前記熱硬化性樹脂としてのアクリル樹脂と併用することが好ましい。
【００２９】
前記導電性粒子含有層の平均厚みとしては、特に制限はなく、目的に応じて適宜選択することができるが、５μｍ〜３５μｍが好ましい。
前記導電性粒子含有層の平均厚みが、５μｍ未満であると、接着性が弱くなるために、接続信頼性が劣ることがあり、３５μｍを超えると、導電性粒子が十分に潰れず、導通が不十分になることがある。
ここで、前記平均厚みは、任意に、前記導電性粒子含有層における５箇所の厚みを測定した際の平均値である。
【００３０】
−絶縁性接着層−
前記絶縁性接着層は、絶縁性接着剤を少なくとも含有し、更に必要に応じて、その他の成分を含有する。
前記絶縁性接着層としては、特に制限はなく、目的に応じて適宜選択することができ、例えば、絶縁性接着フィルム（ＮＣＦ）などが挙げられる。
前記絶縁性接着層は、層状の前記絶縁性接着剤であってもよい。
【００３１】
−−絶縁性接着剤−−
前記絶縁性接着剤としては、特に制限はなく、目的に応じて適宜選択することができ、例えば、膜形成樹脂と、熱硬化性樹脂と、硬化剤とを少なくとも含有し、更に必要に応じて、シランカップリング剤などを含有する。
前記膜形成樹脂、前記熱硬化性樹脂、前記硬化剤としては、特に制限はなく、目的に応じて適宜選択することができ、例えば、前記導電性粒子含有層の説明において例示した前記膜形成樹脂、前記熱硬化性樹脂、前記硬化剤などがそれぞれ挙げられる。
【００３２】
前記絶縁性接着層の平均厚みとしては、特に制限はなく、目的に応じて適宜選択することができるが、５μｍ〜３５μｍが好ましい。前記絶縁性接着層の平均厚みが、５μｍ未満であると、導電性粒子が電気的に接続された際に、絶縁性接着層が接着力に寄与できないことがあり、３５μｍを超えると、導電性粒子含有層の導電性粒子が十分に潰れず、導通が不十分になることがある。
ここで、前記平均厚みは、任意に、前記絶縁性接着層における５箇所の厚みを測定した際の平均値である。
前記絶縁性接着層の前記配線の長さ方向に対する平行方向の幅としては、特に制限はなく、目的に応じて適宜選択することができるが、０．０５ｍｍ〜３．０ｍｍが好ましい。前記絶縁性接着層の前記配線の長さ方向に対する平行方向の幅が、０．０５ｍｍ未満であると、導電性粒子が電気的に接続させてはならない配線間まで流れてしまい、ショートを引き起こすことがあり、３．０ｍｍを超えると、適正な面積に対し、過剰な量の絶縁性接着層は、対象となる絶縁性接着層を完全に硬化させるために、多くの熱量を必要とし、結果として圧着時間を増加させる可能性がある。
【００３３】
前記導電性粒子含有層の溶融粘度が最小の溶融粘度（最低溶融粘度）になる温度における絶縁性接着層の溶融粘度としては、前記導電性粒子含有層の前記最低溶融粘度よりも高いことが好ましく、前記導電性粒子含有層の前記最低溶融粘度の２０倍以上が好ましく、３０倍〜６０倍であることが特に好ましい。前記導電性粒子含有層の溶融粘度が最小の溶融粘度（最低溶融粘度）になる温度における絶縁性接着層の溶融粘度が２０倍未満であると、ショートには至らないものの前記絶縁層の際に導電性粒子が若干溜まることがある。前記特に好ましい範囲であると、異方性導電接続における導通性、及び基板上の配線間の絶縁性を高度に両立できる点で、有利である。
前記導電性粒子含有層及び前記絶縁性接着層の溶融粘度の測定は、回転式レオメーター（ＴＡ、Ｉｎｓｔｒｕｍｅｎｔｓ社製）を用い、下記測定条件により行うことができる。
［測定条件］
昇温速度：１０℃／分
測定推力：２５．６２ｇｆ一定
使用した測定プレートの直径：８ｍｍ
【００３４】
前記配層工程後の前記絶縁性接着層及び前記導電性粒子含有層の配置、即ち、前記絶縁性接着層が、前記絶縁層に隣接した状態で前記基板上に位置し、前記導電性粒子含有層が、前記絶縁性接着層に隣接し、かつ前記絶縁層とは離れた状態で前記基板上に位置している配置の一例を図を用いて説明する。
【００３５】
図２は、絶縁層（例えば、ソルダーレジストからなる層）１３が形成されてある、配線１２を有する基板１１上に、絶縁層１３に隣接するように絶縁性接着層１４を載せ、更に、導電性粒子含有層１５を絶縁性接着層１４と接するように配層したものである。導電性粒子含有層１５は、絶縁性接着層１４より先に基板１１上に載せてもよいし、後に乗せてもよいし、絶縁性接着層１４と同時に載せてもよい。
【００３６】
図３は、絶縁性接着層１４と、導電性粒子含有層１５とが接しないように配層したものである。導電性粒子含有層１５は、絶縁性接着層１４より先に基板１１上に載せてもよいし、後に載せてもよいし、絶縁性接着層１４と同時に載せてもよい。
【００３７】
図４は、絶縁性接着層１４の一部が、導電性粒子含有層１５に載るように配層したものである。先に導電性粒子含有層１５を基板１１上に載せ、その後、絶縁性接着層１４を、導電性粒子含有層１５の一部を覆うようにして、基板１１上に載せる。
【００３８】
図５は、絶縁性接着層１４が、導電性粒子含有層１５を覆うように配層したものである。先に導電性粒子含有層１５を基板１１上に載せ、その後、絶縁性接着層１４を、導電性粒子含有層１５を覆うようにして、基板１１上に載せる。
【００３９】
図６は、絶縁性接着層１４よりも幅の狭い導電性粒子含有層１５を基板１１上に載せ、その上に絶縁性接着層１４を載せるように配層したものである。絶縁性接着層１４の絶縁層１３側の端部は、導電性粒子含有層１５の絶縁層１３側の端部よりも、絶縁層１３に近い位置にある。
この態様において、前記配層工程後であって、その後の工程の前には、絶縁性接着層１４は、基板１１に接していない。
【００４０】
図７は、導電性粒子含有層１５よりも幅の広い絶縁性接着層１４を基板１１上に載せ、その上に導電性粒子含有層１５を載せるように配層したものである。絶縁性接着層１４の絶縁層１３側の端部は、導電性粒子含有層１５の絶縁層１３側の端部よりも、絶縁層１３に近い位置にある。
この態様において、前記配層工程後であって、その後の工程の前には、導電性粒子含有層１５は、基板１１に接していない。
【００４１】
＜＜電子部品＞＞
前記電子部品としては、異方性導電性接続の対象となる、端子を有する電子部品であれば、特に制限はなく、目的に応じて適宜選択することができ、例えば、ＩＣチップ、ＴＡＢテープ、液晶パネル、フレキシブル基板などが挙げられる。
前記ＩＣチップとしては、例えば、フラットパネルディスプレイ（ＦＰＤ）における液晶画面制御用ＩＣチップなどが挙げられる。
【００４２】
＜載置工程＞
前記載置工程としては、前記配線上に前記導電性粒子含有層を介して電子部品を載置させる工程であれば、特に制限はなく、目的に応じて適宜選択することができる。
通常、この際、導電性粒子含有層による電気的な接続は行われていない。
【００４３】
＜加熱押圧工程＞
前記加熱押圧工程としては、前記電子部品を加熱押圧部材を用いて加熱及び押圧する工程であれば、特に制限はなく、目的に応じて適宜選択することができる。
【００４４】
前記加熱押圧部材としては、特に制限はなく、目的に応じて適宜選択することができ、例えば、加熱機構を有する押圧部材などが挙げられる。前記加熱機構を有する押圧部材としては、特に制限はなく、目的に応じて適宜選択することができ、例えば、ヒートツールなどが挙げられる。
前記加熱の温度としては、特に制限はなく、目的に応じて適宜選択することができるが、１３０℃〜１８０℃が好ましい。
前記押圧の圧力としては、特に制限はなく、目的に応じて適宜選択することができるが、２ＭＰａ〜４ＭＰａが好ましい。
前記加熱及び押圧の時間としては、特に制限はなく、目的に応じて適宜選択することができるが、６秒間〜１０秒間が好ましい。
【００４５】
（接合体）
本発明の接合体は、本発明の前記接続方法により製造される。
【００４６】
（異方性導電フィルム）
本発明の異方性導電フィルムは、本発明の接続方法に用いられ、少なくとも導電性粒子含有層を有する。
【実施例】
【００４７】
以下、本発明の実施例を説明するが、本発明は、これらの実施例に何ら限定されるものではない。
【００４８】
（実施例１）
導電性粒子含有層（ＡＣＦ層）及び絶縁性接着剤層（ＮＣＦ層）は、以下のように作製した。
【００４９】
ＡＣＦ層は、
エポキシ樹脂（ＺＸ−１５４２：新日鐵化学株式会社製）；１０質量部
フェノキシ樹脂（ＦＸ２９３：新日鐵化学株式会社製）；３５質量部
粉末状架橋ゴム（ＸＥＲ−９１：ＪＳＲ株式会社製）；１０質量部
アクリルゴム（ＳＧ−８０Ｈ：ナガセケムテックス株式会社製）；５質量部
イミダゾール系潜在硬化剤（ＨＰ３９４１：旭化成株式会社製）；４０質量部
シランカップリング剤（Ａ−１８７：モメンティブ・パフォーマンス・マテリアルズ社製）；１質量部
１０μｍφ樹脂コア−ニッケル／金めっき導電性粒子（ミクロパールＡＵ：積水化学株式会社製）；３質量部
を酢酸エチル及びトルエン〔酢酸エチル：トルエン＝５０：５０（質量比）〕にて固形分５０質量％になるように混合溶液を作製し、この混合溶液を厚み５０μｍのＰＥＴフィルム上に塗布し、７０℃でオーブンにて１０分間乾燥し、フィルム状に成形することにより作製した。
【００５０】
ＮＣＦ層は、
エポキシ樹脂（ＺＸ−１５４２：新日鐵化学株式会社製）；１０質量部
フェノキシ樹脂（ＹＰ５０：新日鐵化学株式会社製）；４０質量部
粉末状架橋ゴム（ＸＥＲ−９１：ＪＳＲ株式会社製）；５質量部
アクリルゴム（ＳＧ−８０Ｈ：ナガセケムテックス株式会社製）；５質量部
イミダゾール系潜在硬化剤（ＨＰ３９４１：旭化成株式会社製）；４０質量部
シランカップリング剤（Ａ−１８７：モメンティブ・パフォーマンス・マテリアルズ社製）；１質量部
を酢酸エチル及びトルエン〔酢酸エチル：トルエン＝５０：５０（質量比）〕にて固形分５０質量％になるように混合溶液を作製し、この混合溶液を厚み５０μｍのＰＥＴフィルム上に塗布し、７０℃でオーブンにて１０分間乾燥し、フィルム状に成形することにより作製した。
【００５１】
＜溶融粘度の測定＞
導電性粒子含有層（Ａ）及び絶縁性接着層（Ｂ）の溶融粘度の測定を回転式レオメーター（ＴＡ、Ｉｎｓｔｒｕｍｅｎｔｓ社製）を用いて行い、それぞれの溶融粘度曲線を得た。結果を図１０に示す。前記溶融粘度曲線から、前記導電性粒子含有層（Ａ）の最小の溶融粘度（最低溶融粘度）と、前記導電性粒子含有層（Ａ）が最小の溶融粘度（最低溶融粘度）になる温度になる絶縁性接着層（Ｂ）の溶融粘度とを比較した。結果を表２−１に示す。
［測定条件］
昇温速度：１０℃／分
測定推力：２５．６２ｇｆ一定
使用した測定プレートの直径：８ｍｍ
【００５２】
＜導通、絶縁測定＞
評価基材として、フレキシブルプリント基板（ＦＰＣ）と、配線の一部を被覆する絶縁層〔ソルダーレジスト（ＳＲ）による絶縁層〕を有するプリント基板（ＰＷＢ）とを用い、異方性導電接続を行った。
前記ＰＷＢの配線上に、導電性粒子含有層及び絶縁性接着層を、図２に示す配置になるように貼り付けた。更に、前記導電性粒子含有層上に前記ＦＰＣを載置し、前記ＦＰＣを加熱押圧部材により、１９０℃で、８秒間、２．０ＭＰａの押圧力で加熱及び押圧することにより接合体を得た。
図２に示す配置において、絶縁層１３と、絶縁性接着層１４の絶縁層側の端部との距離は、０．２５ｍｍである。絶縁性接着層の幅は、１．０ｍｍである。導電性粒子含有層の幅は１．０ｍｍである。
【００５３】
得られた接合体について、デジタルマルチメーター（デジタルマルチメーター７５６１、横河電機社製）を用いて、以下の測定条件で、異方性導電接続部分の導通抵抗を測定した。結果を表２−１に示す。
得られた接合体について、ＰＷＢにおける隣接した配線間の絶縁抵抗を、３０Ｖの電圧を印加して（２端子法）、以下の測定条件で測定した。結果を表２−１に示す。
【００５４】
［測定条件］
作製したサンプルを用いて４端子法による導通測定、及び絶縁抵抗測定を行った。
ＦＰＣ：１００μｍピッチ  Ｎｉ／Ａｕめっき（端子高さ１２μｍ）
ＰＷＢ：１００μｍピッチ  Ｎｉ／Ａｕめっき（端子高さ３５μｍ）
ＰＷＢの絶縁層（ソルダーレジスト（ＳＲ））平均厚み：３５μｍ
ＰＷＢにおいてＳＲを含まない部分の面積：２，５００μｍ（縦）×３０，０００μｍ（横）
圧着条件（温度−圧力−時間）：１９０℃−２．０ＭＰａ−８ｓｅｃ
【００５５】
［導通性の評価］
導通性の評価は、以下のようにして行った。
○：０．２５Ω以上０．４Ω未満
△：０．４Ω以上０．６Ω未満
×：０．６Ω以上
【００５６】
［絶縁性の評価］
絶縁性の評価は、以下のようにして行った。
◎：１．０×１０１０Ω以上（粒子溜まりなし）
○：１．０×１０９Ω以上１．０×１０１０Ω未満（粒子溜まりなし）
△：１．０×１０９Ω未満かつＡＣＦ層とＮＣＦ層との間に粒子溜まりが存在
×：１．０×１０９Ω未満かつ絶縁層の際に粒子溜まりが存在
【００５７】
（実施例２〜７、比較例１〜４）
実施例１と同様にして、表１−１〜表１−２に示すＡＣＦ層及びＮＣＦ層を作製した。
実施例１において、ＡＣＦ層及びＮＣＦ層を表２−１〜表２−３に示すように変更した以外は、実施例１と同様にして評価を行った。
ここで、表２−１〜表２−３中の１層目、２層目とは、ＡＣＦ層とＮＣＦ層とを積層させた場合の上側（ＦＰＣ側）、下側（ＰＷＢ側）を各々指す。
【００５８】
（実施例８）
実施例５において、ＮＣＦ層における配線の長さ方向に対する平行方向の幅を、１．０ｍｍから０．１ｍｍに変更した以外は、実施例５と同様にして評価を行った。結果を表２−２に示した。
【００５９】
（実施例９）
実施例５において、ＮＣＦ層における配線の長さ方向に対する平行方向の幅を、１．０ｍｍから０．５ｍｍに変更した以外は、実施例５と同様にして評価を行った。結果を表２−２に示した。
【００６０】
（実施例１０）
実施例５において、ＮＣＦ層における配線の長さ方向に対する平行方向の幅を、１．０ｍｍから０．０５ｍｍに変更した以外は、実施例５と同様にして評価を行った。結果を表２−２に示した。
【００６１】
（実施例１１）
実施例５において、絶縁性接着層の幅を２．０ｍｍとし、絶縁性接着層及び導電性粒子含有層を、図６に示すように配した以外は、実施例５と同様にして評価を行った。結果を表２−２に示した。なお、絶縁性接着層は、導電性粒子含有層上に、絶縁性接着層の両端が、導電性粒子含有層の両端から０．５ｍｍずつはみ出るように配した。絶縁性接着層の絶縁層側の端部と、絶縁層との距離は、０．２５ｍｍとした。
【００６２】
（実施例１２）
実施例５において、絶縁性接着層の幅を２．０ｍｍとし、絶縁性接着層及び導電性粒子含有層を、図７に示すように配した以外は、実施例５と同様にして評価を行った。結果を表２−２に示した。なお、導電性粒子含有層は、絶縁性接着層上に、絶縁性接着層の両端が、導電性粒子含有層の両端から０．５ｍｍずつはみ出るように配した。絶縁性接着層の絶縁層側の端部と、絶縁層との距離は、０．２５ｍｍとした。
【００６３】
（比較例３）
実施例５において、絶縁性接着層及び導電性粒子含有層を、図８に示すように配した以外は、実施例５と同様にして評価を行った。なお図８は、同じ面積（幅）の導電性粒子含有層１５の上に絶縁性接着層１４を積層させたものである。結果を表２−３に示した。なお、絶縁性接着層及び導電性粒子含有層の絶縁層側の端部と、絶縁層との距離は、０．２５ｍｍとした。
【００６４】
（比較例４）
実施例５において、絶縁性接着層及び導電性粒子含有層を、図９に示すように配した以外は、実施例５と同様にして評価を行った。なお図９は、同じ面積（幅）の絶縁性接着層１４の上に導電性粒子含有層１５を積層させたものである。結果を表２−３に示した。なお、絶縁性接着層及び導電性粒子含有層の絶縁層側の端部と、絶縁層との距離は、０．２５ｍｍとした。
【００６５】
【表１−１】
2015170472.tif 000003
【００６６】
【表１−２】
2015170472.tif 000004
【００６７】
【表２−１】
2015170472.tif 000005
表２−１〜表２−３におけるＮＣＦの溶融粘度（Ｂ）は、ＡＣＦの溶融粘度が最小になる温度におけるＮＣＦの溶融粘度である。
【００６８】
【表２−２】
2015170472.tif 000006
【００６９】
【表２−３】
2015170472.tif 000007
【００７０】
ＡＣＦ層が最低溶融粘度に到達する温度をＴとし、前記温度Ｔにおける溶融粘度がＡＣＦ層の最低溶融粘度の０．５倍〜１倍であるＮＣＦ層を用いた場合、数箇所、ＳＲ開口部の縁付近に導電性粒子の流出が確認されたが、ＮＣＦ層方向への導電性粒子の流出を抑える効果が確認された（実施例１、２）。
前記温度ＴにおけるＮＣＦ層の溶融粘度が、ＡＣＦ層の最低溶融粘度の１０倍の場合、ＳＲ開口部とＳＲの際付近まで、導電性粒子の流出が数箇所確認されたが、ショートは見られなかった（実施例３）。
前記温度ＴにおけるＮＣＦ層の溶融粘度を、ＡＣＦ層の最低溶融粘度の２０倍以上にした場合、導電性粒子をＮＣＦ層の方向に流出することを抑えることができた（実施例４〜６）。特に前記温度ＴにおけるＮＣＦ層の溶融粘度を、ＡＣＦ層の最低溶融粘度の３０倍〜６０倍にした場合、ＮＣＦ層の方向に導電性粒子はほぼ流出せず、絶縁抵抗の値も安定していた。
前記温度ＴにおけるＮＣＦ層の溶融粘度が、ＡＣＦ層の最低溶融粘度の６０倍を超えた場合、圧着時にＡＣＦ層を押し込みにくくなり、絶縁は良好だが、導通が若干低下した（実施例７）。
ＡＣＦ層に並列して貼り付けるＮＣＦ層の幅を、０．１ｍｍ、０．５ｍｍと幅を小さくしても、ＮＣＦ側への粒子の流出を抑制する効果が確認できた（実施例８、９）。
ＡＣＦ層に並列して貼り付けるＮＣＦ層の幅が０．０５ｍｍであると、絶縁性が低下した（実施例１０）。
１層目にＡＣＦ層、２層目にＮＣＦ層を積層させた。その際、ＡＣＦ層の幅をＮＣＦ層よりも１．０ｍｍ短くした。その結果、ＡＣＦ層とＮＣＦ層とを横に並列に並べた場合と同様に、ＳＲ開口部とＳＲの際への導電性粒子の流出を抑制する効果が確認された（実施例１１）。また、ＡＣＦ層とＮＣＦ層との構成を逆にしても、同じ効果が確認された（実施例１２）。
【００７１】
低粘度ＡＣＦ層のみ貼り付け、圧着した場合、ＳＲ開口部の縁に粒子溜りが観察され、ショートする箇所が観察された（比較例１）。
ＡＣＦ層がＳＲ開口部の縁部まで流動しないように、最低溶融粘度を高くすると、絶縁性は改善されるが、十分な導通が得られなかった（比較例２）。
同じ面積（幅）のＡＣＦ層とＮＣＦ層とを積層させた場合、ＮＣＦ層が導電性粒子の流出を抑制することができず、ショートする箇所が確認された（比較例３、４）。
【産業上の利用可能性】
【００７２】
本発明の接続方法によれば、絶縁層近傍に露出する配線と、電子部品とを、ショート等の問題を生じさせることなく、容易にかつ確実に接続させることができる。
【符号の説明】
【００７３】
１      被覆領域
２      配線
３      非捕捉粒子
１１    基板
１２    配線
１３    絶縁層
１４    絶縁性接着層
１５    導電性粒子含有層
【図１】
2015170472.tif 000008
【図２】
2015170472.tif 000009
【図３】
2015170472.tif 000010
【図４】
2015170472.tif 000011
【図５】
2015170472.tif 000012
【図６】
2015170472.tif 000013
【図７】
2015170472.tif 000014
【図８】
2015170472.tif 000015
【図９】
2015170472.tif 000016
【図１０】
2015170472.tif 000017